(57)【特許請求の範囲】
【請求項１】
ストッキングの少なくともレッグ部がポリウレタン弾性糸からなる８〜４０デニールの芯糸に５〜１０デニールのナイロンフィラメント糸からなる下糸および上糸を同方向に巻付けて被覆したダブルカバリング糸のみで編成されており、下糸が異形度１．３〜１．８の三角断面のフィラメント３〜５本からなるブライト糸で、上糸が通常のセミダル糸であり、上糸撚数と下糸撚数の比率が０．６５〜０．８５であることを特徴とするストッキング。
【請求項２】
上糸のフィラメント数が５〜１０本である請求項１記載のストッキング。
【請求項３】
ダブルカバリング糸のカバリングドラフトが２．５〜３．３である請求項１または請求項２に記載のストッキング。
【発明の詳細な説明】
【０００１】
【発明の属する技術分野】
この発明は、フルレングスやショートストッキング、パンティストッキング等を含むストキッングに関し、その少なくともレッグ部がポリウレタン弾性糸からなる芯糸をナイロンフィラメント糸で二重に被覆して得られたダブルカバリング糸のみで編成され、上品な光沢を備えていてファッション性に富み、女性用ストッキングとして好適なものを提供する。
【０００２】
【従来の技術】
昨今、ミニスカートが若い女性の間に定着し、冬季でもパンティストッキングにブーツをはくのが日常化してきた。このパンティストッキングとして、従来のナイロンウーリー糸のみで編まれたパンティストッキングに代わり、ポリウレタン弾性糸にナイロンフィラメント糸を被覆してなるカバリング糸を用いた、いわゆる「ゾッキ」パンティストッキングが急速に普及してきた。
【０００３】
上記のナイロンフィラメント糸としては、糸の透明性を上げて脚を細く見せるためにブライト糸が多く使用されるが、三角断面等の異形糸は強いギラツキが生じるため一般的商品では控えられ、多くは丸断面ブライト糸が使用されていた。しかしながら、この丸断面ブライト糸でも着用者が日陰から日向に出たときや光の当たる角度によっては嫌味のあるギラツキ感が発生し、着用者である女性のオシャレ感覚を十分に満足させることができなかった。
【０００４】
【発明が解決しようとする課題】
この発明は、カバリング糸を用いたストッキングにおける上記の欠点を解消し、嫌味のない上品な光沢感があり、編目が美しくファッション性に富んだ女性用ストッキング（フルレングス以外にショートストッキング、パンティストッキングを含む）を提供するものである。
【０００５】
【課題を解決するための手段】
この発明に係るストッキングは、請求項１に記載のごとく、ストッキングの少なくともレッグ部がポリウレタン弾性糸からなる８〜４０デニールの芯糸に５〜１０デニールのナイロンフィラメント糸からなる下糸および上糸を同方向に巻付けて被覆したダブルカバリング糸のみで編成されており、下糸が異形度１．３〜１．８の三角断面のフィラメント３〜５本からなるブライト糸で、上糸が通常のセミダル糸であり、上糸撚数と下糸撚数の比率が０．６５〜０．８５であることを特徴とする。
【０００６】
なお、編成に際しては、下撚り・上撚り共にＳのダブルカバリング糸と下撚り・上撚り共にＺのダブルカバリング糸とが１本交互に供給される。そして、レッグ部以外の部分、例えばパンティストッキングのパンティ部、フルレングスやショートストッキングにおけるウエルト部、両者に共通するヒール部、インステップ部およびトウ部等は、その部位に応じてナイロン仮撚加工糸やカバリング糸（ポリウレタン弾性糸を芯糸としナイロンフィラメント糸またはその仮撚加工糸で一重または二重に被覆した糸）等の任意の編糸で編成することができる。
【０００７】
この発明では、ポリウレタン弾性糸を芯糸とし、ナイロンフィラメント糸をシース糸とし、シース糸の下糸および上糸の撚り方向が同じダブルカバリング糸のみでレッグ部を編成するので、レッグ部の伸縮性が向上してフィット性が良好になり、着用者の脚線を美しくする。そして、シース糸の下糸が三角断面のブライト糸で、上糸が通常の丸断面のセミダル糸で、下糸および上糸の撚り方向が同じであり、しかも上糸撚数が下糸撚数よりも少ないので、下糸のブライト糸が上糸のセミダル糸の間から覗かれ、ギラツキがなくマイルドで上品な光沢を発現する。なお、下糸および上糸の撚方向が反対の場合は、ダブルカバリング糸の伸びがストッキング用として不足し、着用感が悪くなり、かつ光沢が不十分となる。
【０００８】
この発明で用いるポリウレタン弾性糸は、乾式紡糸、湿式紡糸および溶融紡糸等の紡糸方法を問わず、ポリマーの中にＲ−ＯＨおよびＲ′−ＮＣＯが重付加反応した−ＮＨＣＯＯ−の結合を有するものであればよく、その中にエーテル結合を持つエーテルタイプとエステル結合を持つエステルタイプのいずれでもよい。その繊度は８〜４０デニール（ｄ）、好ましくは１０〜３０ｄであり、８ｄ未満ではパワーが不足し、反対に４０ｄを超えるとパワーが強過ぎ、いずれの場合もストッキングとして好適なフィット性が得られない。
【０００９】
また、ポリウレタン弾性糸を被覆するナイロン糸は、上糸および下糸共、好ましくはナイロン６、ナイロン６６、ナイロン４６等からなる繊度５〜１０デニールのマルチフィラメント糸である。この発明では、上記のナイロンフィラメント糸が芯糸のポリウレタン弾性糸に二重に巻付けられ、ダブルカバリング糸としてストッキング用に使用されるので、編地を薄地とするためにはナイロンフィラメント糸を細くすることが好ましいが、５ｄ未満では製品強力が不足し、かつ製糸性が低下し、反対に１０ｄを超えると編地が厚くなり、ファッション性が乏しくなる。
【００１０】
そして、下糸には異形度１．３〜１．８の三角断面のナイロンフィラメント３〜５本からなるブライト糸が用いられる。ここで、異形度とは、フィラメントの断面における外接円と内接円の直径比であり、数値が大きいほど異形度が高くなって光沢が増大する。そして、異形度が１．３未満では丸断面に近くなり、希望する光沢が得られず、反対に１．８を超えると、強伸度が低下し、製糸安定性が悪くなる。なお、ここでいうブライト糸は酸化チタンの含有量が０〜０．１重量％のものであり、酸化チタン含有量が０．１を超えると所望の光沢が得られない。また、下糸の繊度は、上記のとおり５〜１０デニールであるが、この下糸を構成するフィラメントの本数は３〜５本である。こノフィラメント本数が３本未満では、光沢はあっても製品の張り腰が強くなり過ぎ、反対に５本を超えると光沢と製品の張り腰が不十分になる。
【００１１】
一方、上糸には丸断面を有する通常のセミダル糸が用いられる。ここでセミダル糸とは、酸化チタンの含有量が０．２〜０．５重量％のものであり、０．２重量％未満ではギラついた外観となり、反対に０．５重量％を超えると光沢感に欠けたものとなる。なお、上糸を構成するフィラメントの本数は、請求項２に記載のごとく、５〜１０本が好ましく、５本未満になると肌触りが硬くなり、反対に１０本を超えると肌触りは非常に良くなるが、フィラメントが細くなって強力が低くなるため、毛羽が発生しやすく、工程通過性が低下する。また、糸強力は製品の耐久性の面から５ｇ／デニール以上が好ましい。
【００１２】
この発明では、ダブルカバリング糸の下糸が上糸の間から覗く量を加減して上品な光沢を出すため上糸撚数と下糸撚数の比を０．６５〜０．８５に設定する。この撚数比が０．６５未満では糸浮きが多くなって生地面が汚くなり、０．８５を超えると上糸の被覆度が大きくなって下糸の光沢が表に出難くなり、所望の光沢が得られない。
【００１３】
また、カバリングドラフト（カバリング時のトータルドラフト率）は、請求項３に記載のごとく、２．５〜３．３に設定することが好ましい。このドラフトが２．５未満では伸長回復応力が低下し、フィット性が不足すると共に、着用時にたるみが生じ易く、不適当である。反対に、３．３を超えると、伸長回復応力が過大になり、着用時にはき難くなり、圧迫感が増して着用感が不良になる。
【００１４】
【発明の実施の形態】
芯糸として１０〜３０デニールのポリウレタン弾性糸を、またダブルカバリング用シース糸の下糸として異形度１．５〜１．６の三角断面のナイロンフィラメント３〜５本からなるブライト糸（５〜１０デニール、酸化チタン含有量０．１重量％以下）を、またダブルカバリング用シース糸の上糸として丸断面のナイロンフィラメント５〜１０本からなるセミダル糸（５〜１０デニール、酸化チタン含有量０．２〜０．５重量％）をそれぞれ用意する。
【００１５】
上記の芯糸にカバリングドラフト２．５〜３．３を加えて下糸および上糸を順に、それぞれＳ方向に巻付けて上糸撚数と下糸撚数の比率が０．６５〜０．８５のＳ撚りダブルカバリング糸を製糸する。また、撚り方向のみをＺ方向に変更する以外は上記同様にしてＺ撚りダブルカバリング糸を製糸する。
【００１６】
ストッキング用丸編機を用いてパンティストッキングを編成する際、そのパンティ部に編糸としてナイロン仮撚加工糸およびシングルカバリング糸（ポリウレタン弾性糸を芯糸とし、ナイロン仮撚加工糸で被覆した糸）を１本交互に供給し、レッグ部およびインステップ部に上記のＳ撚りダブルカバリング糸およびＺ撚りダブルカバリング糸を１本交互に供給し、またヒール部およびトウ部に編糸としてナイロン仮撚加工糸を供給してストッキングを編成し、これを常法にしたがって染色し、仕上げおよび型板セットを施して製品とする。
【００１７】
【実施例】
実施例１および比較例１〜６
芯糸用のポリウレタン弾性糸として、ポリエーテル系のモノフィラント糸（１５デニール）を用意した。また、被覆用のナイロンフィラメント糸として、次のものを準備した。
Ａ    ７デニール５フィラメントのセミダル糸
Ｂ    ７デニール５フィラメントの丸断面ブライト糸
Ｃ    ７デニール３フィラメント異形度１．２の三角断面ブライト糸
Ｄ    ７デニール３フィラメント異形度１．５の三角断面ブライト糸
Ｅ    ７デニール３フィラメント異形度１．９の三角断面ブライト糸
Ｆ    ７デニール３フィラメントの丸断面ブライト糸
【００１８】
上記のポリウレタン弾性糸を芯糸に、Ｃ、Ｄ、ＥまたはＦのナイロンフィラメント糸を下糸に、ＡまたはＢのナイロンフィラメント糸を上糸にそれぞれ用い、ベーススピンドル回転数２５０００ＲＰＭ、ドラフト率３．０で、下撚方向および上撚方向が共にＳのダブルカバリング糸、並びに下撚方向および上撚方向が共にＺのダブルカバリング糸を試作し、ストッキング用丸編機（永田精機（株）製「ＫＴ−Ｃ４」、針数４００本）でパンティストッキングを編成した。その際、レッグ部にＳ方向のダブルカバリング糸およびＺ方向のダブルカバリング糸を１本交互に供給し、パンティ部にはナイロン仮撚加工糸（３０ｄ／１０ｆ）と弾性糸のシングルカバリング糸（ただし、芯糸に３０ｄのポリウレタン弾性糸を用い、シース糸に３０ｄ／１０ｆのナイロン仮撚加工糸を用いた。）とを１本交互に供給し、ヒール部およびトウ部にはナイロン仮撚加工糸（５０ｄ／１７ｆ）を供給してゾッキパンティストッキングを編み上げ、常法にしたがって染色、仕上げおよび型板セットを施して製品とした。
【００１９】
得られたパンティストッキング製品のレッグ部の生地外観および光沢を次のように評価し、結果を下記の表１に示した。
生地外観
検査者１０人の肉眼により編目の美しさを３段階に相対評価し、良好を○、やや不良を△、不良を×とした。
光沢
パンティストッキング製品を型板に入れて太陽光の下、検査者１０人の肉眼により光沢の美しさを４段階に相対評価し、極めて良好を◎、良好を○、やや不良を△、不良を×とした。
【００２０】
0003735974.tif 000002
【００２１】
表１に示すように、請求項１の要件を全て満たす実施例１は、生地外観が良好で、かつ光沢が極めて良好であった。これに対し、比較例１は下糸Ｃの異形度が低いため光沢がやや不良になり、比較例２は下糸の異形度が過大であるためギラツキが生じて光沢が不良になり、比較例３は上糸にブライト糸Ｂを用いたためギラツキが発生して光沢が不良になり、比較例４は上糸と下糸の撚数比が過大であるため光沢が不足してやや不良になり、比較例５は上糸の撚数が不足し、糸浮き状であるため生地外観が不良になり、更に比較例６は下糸に丸断面糸Ｆを用いたため光沢感が不足してやや不良であった。
【００２２】
実施例２〜５および比較例７、８
芯糸用のポリウレタン弾性糸として、ポリエーテル系のモノフィラント糸（２０デニール）を用意した。また、被覆用のナイロンフィラメント糸として、次の４種類を準備した。
Ｇ    １０デニール３フィラメントのセミダル糸
Ｈ    １０デニール１０フィラメントのセミダル糸
Ｉ    １０デニール３フィラメント異形度１．６の三角断面ブライト糸
Ｊ    １０デニール７フィラメント異形度１．６の三角断面ブライト糸
【００２３】
上記のポリウレタン弾性糸を芯糸に、ＩまたはＪのナイロンフィラメント糸を下糸に、ＧまたはＨのナイロンフィラメント糸を上糸にそれぞれ用い、ベーススピンドル回転数２５０００ＲＰＭ、下撚数１６００回／ｍ、上撚数１２００回／ｍ、撚数比０．７５で、ドラフト率を種々に変更する以外は実施例１と同様にして実施例２〜５および比較例７、８のパンティストッキング製品を製作し、その生地外観、光沢を前記同様に評価し、更にフィット性に起因する着用感、肌触感を検査者１０名の着用試験で４段階に評価し、極めて良好を◎、良好を○、やや不良を△、不良を×とした。結果を下記の表２に示す。
【００２４】
0003735974.tif 000003
【００２５】
表２に示すとおり、請求項１〜３の全要件を満たす実施例２は生地外観、光沢、着用感および肌触感の全てが良好または極めて良好であった。また、実施例３、実施例４および実施例５は、請求項１の要件を満たすため、生地外観および光沢が極めて良好または良好であったが、実施例３はドラフトが過大なため伸長回復力が過大となり、はき難くなって着用感が実施例２に比べて低下し、実施例４はドラフトが不足し、伸長回復力が小さいため、フィット性が若干不足して着用感が実施例２に比べて低下し、実施例５はフィラメント数の少ない上糸Ｇを使用したため腰が強くなり過ぎて着用感および肌触りが実施例２に比べて低下した。一方、比較例７および比較例８は、いずれも下糸Ｊがフィラメント数の過大なものであるため光沢が不良になり、特に比較例８は上糸Ｇがフィラメント数の少ないものであるため、肌触りが硬く、不良になった。
【００２６】
【発明の効果】
以上に説明したように、請求項１〜３に記載の発明によれば、伸縮性に富み、かつ編目が美しく嫌味のない上品な光沢を備え、ファッション性に優れた女性用ストッキングが得られる。そして、特に請求項２に記載の発明は、上糸のフィラント数を５〜１０本に限定したので、肌触りが良好であり、しかも毛羽発生が少なく、工程通過性が低下しない。また、請求項３に記載の発明は、カバリングドラフトを２．５〜３．３に限定したので、着用時のフィット性が良好で、しかもはき易く、また圧迫感が無くて着用感に優れる。